ВКЛЮЧАЮЩИЕ МАТРИЦУ МАТЕРИАЛЫ И СПОСОБ ИХ ИЗГОТОВЛЕНИЯ

1. Зернистый материал, имеющий среднечисленный диаметр частиц от 1 мкм до 1 см, проявляющий взаимное превращение двух твердых фаз в интервале температур от -10°C до +100°C при измерении методом дифференциальной сканирующей калориметрии (DSC) и включающий:
- матричный материал, включающий множество уретановых и/или мочевинных и/или изоциануратных групп и имеющий содержание жестких блоков более чем 75% (в настоящем документе называется «матрица A»); и
- полимерный материал, который 1) проявляет фазовый переход согласно измерению методом дифференциальной сканирующей калориметрии (DSC) в интервале температур от -10°C до +100°C, 2) образует полувзаимопроникающую сетку вместе с указанной матрицей A, 3) имеет среднечисленную молекулярную массу более чем 700 и 4) не содержит групп, которые способны образовывать уретановую, мочевинную или изоциануратную группу с изоцианатной группой (в настоящем документе называется «полимерный материал B»); где относительное количество указанной матрицы A и указанного полимерного материала B в массовом соотношении составляет от 10:90 до 75:25.
2. Материал по п.1, в котором содержание жестких блоков в матрице A составляет, по меньшей мере, 90%.
3. Материал по п.1, в котором полимерный материал B включает, по меньшей мере, 50 мас.%, по отношению к массе данного полимерного материала B, оксиалкиленовых групп, где, по меньшей мере, 85% данных оксиалкиленовых групп представляют собой оксиэтиленовые группы.
m
4. Материал по п.1, в котором полимерный материал B проявляет фазовый переход, у которого энтальпия ΔH составляет, по меньшей мере, 87 Дж/г.
m
5. Материал по п.4, в котором ΔH составляет, по меньшей мере, 90 Дж/г.
6. Способ изготовления материала по пп.1-5, где способ включает реакцию ингредиентов для получения матрицы A в присутствии полимерного материала B, где относительное количество ингредиентов для получения матрицы A и полимерного материала B, в массовом соотношении, является таким, что относительное количество полученной матрицы A и полимерного материала B составляет от 10:90 до 75:25, и изготовление зернистого материала, имеющего среднечисленный диаметр частиц от 1 мкм до 1 см и включающего указанную матрицу A и материал B.
7. Использование зернистого материала по любому из пп.1-5 в качестве материала с фазовым переходом, проявляющего взаимное превращение двух твердых фаз, в других материалах, таких как кирпичи, строительные растворы, клеи, цементы, цементные растворы, покрытия, уплотнительные материалы, штукатурные плиты, гипс, деревянные панели и другие строительные материалы, в композитных материалах для придания свойств фазового перехода указанным материалам и в транспортировочных контейнерах.